Brevet FR2044631A1 — publié le 19710226

La présente invention concerne les joints de dilatation plasto-élastiques destinés particulièrement aux chaussées en plaques de béton, ciment ou autres matériaux dont ils assurent l'étanchéité en permettant la dilatation de la chaussée, dans déformation. On connatt un grand nombre de tels joints sous forme de mastic coulé à chaud entre les plaques ou les fissures, ou sous forme de bandes préfabriquées, mais ils sont d'une efficacité médiocre et parfois, d'un prix élevé. L'invention a pour objet un produit nouveau, de prix de revient très bas et de qualité exceptionnelle. Il a une haute élas utilité constante dans un large intervalle de températures aucune déformation permanente après contrainte, une adhérence exceptionnelle et une grande résistance au vieillissement. L'invention réside dans sa formule et son mode de réalisation, lesquels son donnés ci-dessous à-titre d'exemple non limitatif, étant bien entendu que de faibles variations des proportions des produits employés ou le remplacement de ceux-ci par d'autres analogues, sont possibles sans sortir du cadre de l'in invention. Selon le mode préféré de réalisation de l'invention les proportions des matériaux employés sont: - 50 parties de GOUDRON de 50 à 55 E V T - 50 parties d'HUILE ANTHRACENIQUE - 10 parties NITRILE - 7,5 parties CHLORURE DE POLYVINYLE - 182,50 parties de FILLER CALCAIRE (Carbonate de Chaux) Ces proportions peuvent varier selon les matières premières employées, leur origine, leur composition exacte. Sur cette base, pour réaliser le produit selon l'invention, on s'y prend comme suit,-ou de façon analogue. Par exemple, on introduit dans un réservoir de stockage, Èuni d'un agitateur, 1000 kilogrammes 4e GOUDRON (50-55 E V T) 1000 kilogrammes d'HUILE ANTHRACENIQUE le GOUDRON étant à une température comprise entre 100 et 130 C. celle de l'HUILE sans importance, étant à ia température ambiante. Le mélange des deux produits est obtenu par agitation, pendant un délai plus ou moins long, selon la puissance du malaxeur. Puis on laisse refroidir le mélange jusqu'à une température supérieure à 5 degrésC., pour ne pas avoir de difficulté de pompage. Partant de ce mélange de base stocké, pour obtenir le MASTIC TERMOPLASTIQUE on mettra dans un malaxeur à palette par exemple 100 kilogrammes dudit mélange GOUDRON-HUILE ANTHRACENIQUE à une température comprise en 5 et 35 degrés C., puis 10 kilogrammes de NITRILE et 7s500 kilogrammes de CHLORURE DE POLYVINYLE et le tout sera malaxé jusqu'à dispersion complète du CHLORURE DE POLYVINYLE. On veillera à maintenir la vitesse du malaxeur, suffisamment basse (de 50 à 200 tours/minute) pour éviter les excès d'échauffement des produits malaxés dont la température dans toute la masse, doit rester inférieure à 35 degrés C.Pour faciliter la dispersion du CHLORURE DE POLYVINYLE on ajoutera4 20 kilogrammes de FILLER CALCAIRE, et lorsque la dispersion sera parfaite on commencera à chauffer le mélange au bain-marie, soit par vapeur surchauffée, soit par huile, jusqu'à 120 à 125 degrés C., après quoi on ajoutera: 162,500 de FILLER CALCAIRE1 pour obtenir la proportion des maté rivaux indiquée ci4dessus. Pendant cette dernière opération,on veillera à ce que la température du mélange reste supérieure à 110 degrés C. pour obtenir une bonne dispersion du FILLER. Lorsque la totalité du FILLER sera bien dispersée, l'opération sera terminée. Le MASTIC TERMOPLASTIQUE sera logé en sacs en papier siliconé à triple épaisseur ou en sacs polyéthylène, maintenus dans des moules pour refroidissement sans déformation des sacs, car le polyéthylène fond a 120 degrés C. Les caractéristiques du MASTIC1 selon l'invention, sont: Densité ........................ 1.70 à 1.75 Pénétration DOW à 25 degrés C/100 grs/5 sec. 90 à 150 Point de ramollissement 95 à 105 de grés C. Résistance à la traction 6 kilogrammes / cm2 Capacité d'allongement . 80 à 100 % Ces caractéristiques peuvent egalement varier, selon les qualités des matières premières, mises en oeuvre. Ce MASTIC possède une forte adhérence sur béton de ciment sec ou humide et autres matériaux, une grande élasticité et abuse sence de fluage entre 10 et 80 degrés C. il est insensible aux aux agents atmosphériques, à l'eau même salée, ce qui permet son emploi sur les chantiers maritimes, sa résistance aux poinçonnements des gravillons est intéressante pour les joints routiers. Il a de plus un pouvoir amorti-seur des vibrations et sonstitue un excellent isolant électrique, thermique et phonique, ce qui permet son emploi sous forme de couches isolantes dans le bati- ment. Par son étanchéité il s'emploie avantareuosement dans les réservoirs, terrasses, barrages, canaux, canalisations, souterrains, bâtiments etc... Il peut être coulé en feuilles sur place, ou en rouleaux préfabriqués. REVENDICATIONS 1 - MASTIC TERMOPLASTIQUE pour joints de dilatation plasto-élastiques, destiné. particulièrement aux chaussées en plaques de béton ou autres matériaux, entre lesquelles il est coulé, ou pour en boucher les fissures, caractérisé par sa composition d'environ: 50 parties de GOUDRON de 50 à 55 E V T 50 parties d'HUILE ANTHRACENIQUE 10 parties de NITRILE 7,5 parties de CHLORURE DE POLYVINYLE 182,5 parties de FILLER CALCAIRE 2 - MASTIX TERMOPLASTIQUE selon 1, fabriqué sous forme de feuilles pour isolement thermique, phonique dans le Batiment.